"紙コーティング剤における、Brookfield商標粘度を上昇させて、ACAV粘度を低下させる薬剤としての、および保水剤としての非水溶性ポリマーの使用であって、非水溶性ポリマーが、各モノマーの重量として表して:a30から60の、式R-EOm-POn-R’を有し、式中:-mおよびnは、150以下の整数を示し、この少なくとも1つはゼロ以外であり、-EOおよびPOはそれぞれ、エチレンオキシドおよびプロピレンオキシドを示し、-Rはメタクリレートまたはメタクリルウレタン官能を示し、-R’はヒドロキシまたはメトキシ基を示す少なくとも1つのヒドロキシ-および/またはメトキシ-ポリアルキレングリコールモノマー、b20から60の、スチレンおよび1から4個の炭素原子を有するメタアクリル酸エステルの中から選ばれる、少なくとも1つの疎水性モノマー、c0.1から10の、アクリルおよび/またはメタクリル酸である、少なくとも1つのモノマー、d0から5の、式がR-EOm-POn-R’であり、式中、-mおよびnは、150以下の整数を示し、この少なくとも1つはゼロ以外であり、-EOおよびPOはそれぞれ、エチレンオキシドおよびプロピレンオキシドを示し、-Rはメタクリレートまたはメタクリルウレタン官能を示し、-R’は8から32個の直鎖または分枝炭素原子を有するアルキルまたはアリールまたはアリールアルキル基を示す結合性モノマー、e0から5の、2つのエチレン不飽和を有するモノマーで構成され、a、b、c、dおよびeの和が100に等しい、非水溶性ポリマーの使用。ポリマーが、GPCによって測定して1,000,000から6,000,000g/molの間の重量平均モル質量を呈することを特徴とする、請求項1に記載の使用。ポリマーが溶液中での、直接もしくは逆エマルション中での、懸濁液もしくは沈殿中での従来のラジカル共重合の公知の方法により、またはラジカル媒介重合法、例えば可逆的付加開裂連鎖移動ReversibleAdditionFragmentationTransferRAFTとして公知の方法、原子移動ラジカル重合AtomTransferRadicalpolymerizationATRPとして公知の方法、ニトロキシド媒介重合NitroxideMediatedPolymerizationNMPとして公知の方法もしくはコバロキシム媒介フリーラジカル重合として公知の方法により得られることを特徴とする、請求項1または2の一項に記載の使用。ポリマーが酸形態で得られ、場合により蒸留されることを特徴とする、請求項1から3の一項に記載の使用。ポリマーが水酸化ナトリウムおよび水酸化カリウムならびにこれらの混合物より優先的に選ばれる1つ以上の中和剤によって部分または完全中和されていることを特徴とする、請求項1から4の一項に記載の使用。紙コーティング剤であって:1無機材料100乾燥重量部につき3から20乾燥重量部の、さらに好ましくは5から15乾燥重量部の結合剤、2無機材料100乾燥重量部につき0.1から2乾燥重量部の、さらに好ましくは0.1から1.5乾燥重量部のポリマー、3紙コーティング剤の総重量と比較して、20重量と80重量との間の量の水を含有し、ポリマーが、各モノマーの重量として表して:a30から60の、式R-EOm-POn-R’を有し、式中:-mおよびnは、150以下の整数を示し、この少なくとも1つはゼロ以外であり、-EOおよびPOはそれぞれ、エチレンオキシドおよびプロピレンオキシドを示し、-Rはメタクリレートまたはメタクリルウレタン官能を示し、-R’はヒドロキシまたはメトキシ基を示す少なくとも1つのヒドロキシ-および/またはメトキシ-ポリアルキレングリコールモノマー、b20から60の、スチレンおよび1から4個の炭素原子を有するメタアクリル酸エステルの中から選ばれる、少なくとも1つの疎水性モノマー、c0.1から10の、アクリルおよび/またはメタクリル酸である、少なくとも1つのモノマー、d0から5の、式がR-EOm-POn-R’であり、式中、-mおよびnは、150以下の整数を示し、この少なくとも1つはゼロ以外であり、-EOおよびPOはそれぞれ、エチレンオキシドおよびプロピレンオキシドを示し、-Rはメタクリレートまたはメタクリルウレタン官能を示し、-R’は8から32個の直鎖または分枝炭素原子を有するアルキルまたはアリールまたはアリールアルキル基を示す。である結合性モノマー、e0から5の、2つのエチレン不飽和を有するモノマーで構成され、a、b、c、dおよびeの和が100に等しい非水溶性ポリマーであることを特徴とする、紙コーティング剤。天然または合成炭酸カルシウム、カオリン、タルクおよびこれらの混合物から選ばれる無機材料を含有することを特徴とする、請求項6に記載の紙コーティング剤。結合剤が水溶性結合剤および特にデンプンの中から、または合成ラテックスポリマー結合剤、例えばスチレン-アクリル系およびスチレンブタジエンもしくはこれらの混合物から、またはこれらの結合剤の混合物から選ばれることを特徴とする、請求項6または7の一項に記載の紙コーティング剤。20重量から35重量の水を含有することを特徴とする、請求項6から8の一項に記載の紙コーティング剤。しかし、保水性を維持しながら、紙コーティング剤のBrookfield商標粘度を上昇させて、ACAV粘度を低下させることができるポリマーの開発に向けて研究を続けることで、本出願人はスチレンまたはC1-C4アクリル酸エステル型の疎水性モノマーが豊富であり、ヒドロキシ-またはメトキシ-ポリアルキレングリコールモノマーも豊富である、特定のクラスのメタアクリル系櫛型分枝非水溶性ポリマーを同定することが可能となった。使用が本発明で開示されているポリマーが非水溶性であることを指摘することにより、本出願人は、上で引用した文書で例示された、酸形態で水溶性であるポリマーとは異なりポリマーが、酸形態である時、そのままでは、水溶性でないことを意味するものである。一方、本発明のポリマーは中和して塩にすると、水溶性となり得る。上記の文書によって示唆されておらず予想外であるが、ACAV粘度に関するWO08/149226A1の文書の教示とは反対に、本出願人が行った3つの特定の選択により、上記の3つの特性を改良できるようになる。この改良は、従来技術のポリマーまたは他の添加剤によって成果が上がっていないこれまでの折衷案に相当する:添加物を含有していない同じ紙コーティング剤と比較して、Brookfield商標粘度このような管理がここで上昇するだけでなく、紙コーティング剤のACAV粘度も低下している:このような結果はいままで達成されたことがなかった。このような意味で、使用が本発明で開示されているポリマーは、低剪断勾配にて増粘剤のようにおよび高剪断勾配にて流動化剤のように、好都合に挙動する。加えてこのポリマーは、非常に効果的な保水剤であることが判明している。これらの結果により、このポリマーが高い固体含有量および/またはコート重量速度を用いるコーティング工程にとって理想的な候補となっている。まだ未公開の特許出願出願番号:FR1052605のみが紙コーティング剤のレオロジー特性でこのような結果を達成しているが、より多い使用量の場合であり、保水性も維持されなかった。さらに詳細には、本発明で利用されるポリマーは、疎水性ポリマー粒子の水性分散液の形で生じる。このようなポリマーはこれ自体が、包含されるモノマーの総重量の重量として:a30から60の第1のヒドロキシ-および/またはメトキシ-ポリアルキレングリコールモノマー、b20から60の、スチレンおよび1から4個の炭素原子を有するメタアクリル酸エステルの中から選ばれる第2の疎水性モノマー、c0.1から20の、アクリル酸およびメタクリル酸の中から選ばれる、第3のカルボン酸系モノマー、d0から10の、結合性であると考えられる第4のモノマー、e0から5の、架橋していると考えられる第5のモノマーより構成され、モノマーaからeの重量の和が100に等しいことを特徴とする。20を超える疎水性モノマーbのは、すでに引用された従来技術で使用されるものに対して、本発明で利用されるポリマーの新規性を特に保証する。20を超える疎水性モノマーbのは、これらの添加剤の非水溶性の性質にも寄与している。30を超えるヒドロキシ-および/またはメトキシ-ポリアルキレングリコールのモノマーのは、あるラテックスの利用に関して、およびこのような単位から安定化される、本発明によって開示された使用の新規性を特に保証するEP1981,920A1およびWO9424202A1の文書を参照。上記のすべてのを共に選ぶことが、新規および発明の構造をもたらすことであり、紙コーティング剤分野における上記の複雑な技術的問題を解決することが可能となる。この本発明の第1の目的は、紙コーティング剤におけるBrookfield商標粘度を上昇させて、ACAV粘度を低下させる薬剤としての、および保水剤としての非水溶性ポリマーの使用にあり、非水溶性ポリマーは、各モノマーの重量として表して:a30から60の、式R-EOm-POn-R’を有し、式中:-mおよびnは、150以下の整数を示し、この少なくとも1つはゼロ以外であり、-EOおよびPOはそれぞれ、エチレンオキシドおよびプロピレンオキシドを示し、-Rはメタクリレートまたはメタクリルウレタン官能を示し、-R’はヒドロキシまたはメトキシ基を示す少なくとも1つのヒドロキシ-および/またはメトキシ-ポリアルキレングリコールモノマー、b20から60の、スチレンおよび1から4個の炭素原子を有するメタアクリル酸エステルの中から選ばれる少なくとも1つの疎水性モノマー、c0.1から10の、アクリルおよび/またはメタクリル酸である、少なくとも1つのモノマー、d0から5の、式がR-EOm-POn-R’であり、式中、-mおよびnは、150以下の整数を示し、この少なくとも1つはゼロ以外であり、-EOおよびPOはそれぞれ、エチレンオキシドおよびプロピレンオキシドを示し、-Rはメタクリレートまたはメタクリルウレタン官能基を示し、-R’は8から32個の直鎖または分枝炭素原子を有するアルキルまたはアリールまたはアリールアルキル基を示す結合性モノマー、e0から5の、2つのエチレン不飽和を有するモノマーで構成され、a、b、c、dおよびeの和は100に等しい。この構造は従来の重合方法によって得られ、上記のEP1981,920A1の文書だけではなく、EP0819,704A1の文書にも記載されているような公知の触媒系を利用する。この使用は、ポリマーがGPCによって決定されたような1,000,000から6,000,000g/molの間の重量平均モル質量を呈することをさらに特徴とする。特にWO07/069037A1の文書に記載された測定技法に言及することができる。ポリマーは、触媒系および公知の移動剤の存在下における、溶液中での、直接もしくは逆エマルション中での、好適な溶媒による懸濁液もしくは沈殿中での従来のラジカル共重合の公知の方法により、またはラジカル媒介重合法、例えば可逆的付加開裂連鎖移動ReversibleAdditionFragmentationTransferRAFTとして公知の方法、原子移動ラジカル重合AtomTransferRadicalpolymerizationATRPとして公知の方法、ニトロキシド媒介重合NitroxideMediatedPolymerizationNMPとして公知の方法もしくはコバロキシム媒介フリーラジカル重合として公知の方法により得られる。ポリマーは酸形態で得られ、場合により蒸留される。ポリマーは、水酸化ナトリウムおよび水酸化カリウムならびにこれの混合物より好ましくは選ばれる1つ以上の中和剤によって部分または完全中和されてもよい。本発明の第2の目的は:1無機材料100乾燥重量部につき3から20乾燥重量部の、さらに好ましくは5から15乾燥重量部の結合剤、2無機材料100乾燥重量部につき0.1から2乾燥重量部の、さらに好ましくは0.1から1.5乾燥重量部のポリマー、3紙コーティング剤の総重量と比較して20重量と80重量との間の量の水を含有する紙コーティング剤であって、ポリマーが、各モノマーの重量として表して:a30から60の、式R-EOm-POn-R’を有し、式中:-mおよびnは、150以下の整数を示し、この少なくとも1つはゼロ以外であり、-EOおよびPOはそれぞれ、エチレンオキシドおよびプロピレンオキシドを示し、-Rはメタクリレートまたはメタクリルウレタン官能を示し、-R’はヒドロキシまたはメトキシ基を示す少なくとも1つのヒドロキシ-および/またはメトキシ-ポリアルキレングリコールモノマー、b20から60の、スチレンおよび1から4個の炭素原子を有するメタアクリル酸エステルの中から選ばれる少なくとも1つの疎水性モノマー、c0.1から10の、アクリルおよび/またはメタクリル酸である、少なくとも1つのモノマー、d0から5の、式がR-EOm-POn-R’であり、式中、-mおよびnは、150以下の整数を示し、この少なくとも1つはゼロ以外であり、-EOおよびPOはそれぞれ、エチレンオキシドおよびプロピレンオキシドを示し、-Rはメタクリレートまたはメタクリルウレタン官能を示し、-R’は8から32個の直鎖または分枝炭素原子を有するアルキルまたはアリールまたはアリールアルキル基を示す結合性モノマー、e0から5の、2つのエチレン不飽和を有するモノマーで構成され、a、b、c、dおよびeの和が100に等しい非水溶性ポリマーであることを特徴とする、紙コーティング剤からなる。本出願人は、ここで挙げるものはすべてではないが、当業者が紙コーティング剤の通常の組成に見出される他の添加剤、例えば殺生物剤、消泡剤、蛍光増白剤および蛍光増白基材を次に添加し得ることを指摘する。このコーティング剤はさらに、天然もしくは合成炭酸カルシウム、カオリン、タルクまたは酸化チタンから選ばれる無機材料およびこれらの混合物を含有することを特徴とする。このコーティング剤はさらに、結合剤が水溶性結合剤および特にデンプンの中から、または合成ラテックスポリマー結合剤、例えばスチレン-アクリル系およびスチレンブタジエンもしくはこれの混合物から、またはこれらの結合剤の混合物から選ばれることを特徴とする。このコーティング剤はさらに、20重量から35重量の水を含有することを特徴とする。この各試験では、紙コーティング剤であって:-100乾燥重量部の、OMYA商標社よりSetacarb商標HG78固体含有量という名称で販売されている炭酸カルシウム、-炭酸カルシウムの乾燥重量に対して8乾燥重量部の、Dow商標ChemicalCompanyによりDL96650固体含有量の溶液という名称で販売されているスチレン-ブタジエンラテックス、-炭酸カルシウムの乾燥重量に対して0.5乾燥重量部の、CLARIANT商標社よりMowiol商標4-9825.2固体含有量の溶液という名称で販売されているポリビニルアルコール、-炭酸カルシウムに対して0.5乾燥重量部の、BAYER商標社よりBlancophor商標P固体という名称で販売されている蛍光増白剤からなる紙コーティング剤を作製した。紙コーティング剤の固体含有量を総重量の72に設定する。水酸化ナトリウムを添加することによって、紙コーティング剤のpHを8.6に調整する。各紙コーティング剤について、以下の:-25°Cにおけるコーティング剤のBrookfield商標粘度100回転/分、-106秒-1に等しい剪断勾配下および25°Cにおける、コーティング剤のACAV粘度、-本明細書ですでに引用された仏国特許出願公開第0512797号に記載された方法によるGRADEK商標社より販売されているAAGWR装置を用いたコーティング剤の保水性を測定する。試験番号1この試験は対照であり、いずれの添加剤も利用しない。試験番号2この試験は、WO2007/069037の文書に記載されたポリマーによる、従来技術について述べる。この試験は、0.15乾燥重量部のコポリマーであって、各モノマーの重量として:-6のアクリル酸および1.8のメタクリル酸、-92.2の、式R-EOm-POn-R’式中、Rはメタクリレート基を表し、R’はメチル基を表し、ここでm=113およびn=0である。を持つモノマーで構成され、分子量が、WO2007/069037の文書に記載された方法に従って測定して250,000g/モルに等しいコポリマーを利用する。試験番号3この試験は、WO2007/069037の文書に記載されたポリマーによる、従来技術について述べる。この試験は、0.15乾燥重量部のコポリマーであって、各モノマーの重量として:-15のアクリル酸および5のメタクリル酸、-80の、式R-EOm-POn-R’式中、Rはメタクリレート基を表し、R’はメチル基を表し、ここでm=113およびn=0である。を持つモノマーで構成され、分子量が、WO2007/069037の文書に記載された方法に従って測定して970,000g/モルに等しいコポリマーを利用する。試験番号4この試験は、WO2007/069037の文書に記載されたポリマーによる、従来技術について述べる。この試験は、0.15乾燥重量部のコポリマーであって、各モノマーの重量として:-30のアクリル酸および5のメタクリル酸、-65の、式R-EOm-POn-R’式中、Rはメタクリレート基を表し、R’はメチル基を表し、ここでm=113およびn=0である。を持つモノマーで構成され、分子量が、WO2007/069037の文書に記載された方法に従って測定して1,850,000g/モルに等しいコポリマーを利用する。試験番号5この試験は、WO2007/069037の文書に記載されたポリマーによる、従来技術について述べる。この試験は、1乾燥重量部の、試験番号4で利用されたコポリマーを利用する。試験番号6この試験は本発明について説明する。この試験は、1乾燥重量部のコポリマーであって、各モノマーの重量として:a34の、式R-EOm-POn-R’式中、Rはメタクリレート基を表し、R’はメチル基を表し、ここでm=113およびn=0である。を持つモノマー、b58のエチルアクリレート、c8のアクリル酸で構成され、分子量が、WO2007/069037の文書に記載された方法に従って測定して38,000g/モルに等しいコポリマーを利用する。試験番号7この試験は本発明について説明する。この試験は、1乾燥重量部のコポリマーであって、各モノマーの重量として:-38の、式R-EOm-POn-R’式中、Rはメタクリレート基を表し、R’は水素を表し、ここでm=70およびn=30である。を持つモノマー、-54のエチルアクリレート、-8のアクリル酸で構成され、分子量が、WO2007/069037の文書に記載された方法に従って測定して45,000g/モルに等しいコポリマーを利用する。試験番号8この試験は本発明について説明する。この試験は、1乾燥重量部のコポリマーであって、各モノマーの重量として:a40の、式R-EOm-POn-R’式中、Rはメタクリレート基を表し、R’は水素を表し、ここでm=70およびn=30である。を持つモノマー、b55のエチルアクリレートで、c5のアクリル酸で構成され、分子量が、WO2007/069037の文書に記載された方法に従って測定して39,000g/モルに等しいコポリマーを利用する。試験番号9この試験は本発明について説明する。この試験は、1乾燥重量部のコポリマーであって、各モノマーの重量として:a44の、式R-EOm-POn-R’式中、Rはメタクリレート基を表し、R’は水素を表し、ここでm=70およびn=30である。を持つモノマー、b48のエチルアクリレート、c8のアクリル酸で構成され、分子量が、WO2007/069037の文書に記載された方法に従って測定して51,000g/モルに等しいコポリマーを利用する。試験番号10この試験は本発明について説明する。この試験は、1乾燥重量部のコポリマーであって、各モノマーの重量として:a43の、式R-EOm-POn-R’式中、Rはメタクリレート基を表し、R’は水素を表し、ここでm=50およびn=50である。を持つモノマー、b48のエチルアクリレート、c9のアクリル酸で構成され、分子量が、WO2007/069037の文書に記載された方法に従って測定して54,000g/モルに等しいコポリマーを利用する。試験番号11この試験は本発明について説明する。この試験は、1乾燥重量部のコポリマーであって、各モノマーの重量として:a40の、式R-EOm-POn-R’式中、Rはメタクリレート基を表し、R’は水素を表し、ここでm=70およびn=30である。を持つモノマー、b51のスチレン、c9のアクリル酸で構成され、分子量が、WO2007/069037の文書に記載された方法に従って測定して60,000g/モルに等しいコポリマーを利用する。対応する結果を表1に示す。この表は、従来技術に記載されたポリマーを、従来技術の、相当する使用量で利用すること試験番号1から4によって、Brookfield商標粘度を上昇させて、保水性を改善させることができるが、対照よりもはるかに高いACAV粘度がもたらされることを示している。従来技術によるポリマーの量が過剰使用されている場合0.15部の生成物を利用する試験番号2から4と比較して、1部の生成物を利用する試験番号5、粘度の非常に大幅な上昇が観察される;しかし、すでに指摘されているように、目的はこの高剪断勾配の増大ACAV粘度を相殺することである。本発明のポリマー試験番号6から11では、ポリマーによってBrookfield商標粘度を上昇させて、保水性を従来技術試験番号2から4の保水性に匹敵するレベルに改善することができる。注目すべきは、この結果は、ACAV粘度の上昇を制限することだけではなく、ACAV粘度を対照レベルより低いレベルに低下させることも達成していることである。従って当該コポリマーは特に、高速コーティングおよび/または紙コーティング剤が高い固体含有量を有するコーティング向けである。"